(57)【要約】  アクリル酸エステル単量体単位と、架橋性単量体由来の構成単位とを有し、重量平均分子量が１，０００，０００〜４，０００，０００であり、オリゴマー量が５％以下であるアクリルゴム。【特許請求の範囲】
【請求項１】
アクリル酸エステル単量体単位と、架橋性単量体由来の構成単位とを有し、
重量平均分子量が１，０００，０００〜４，０００，０００であり、
オリゴマー量が５％以下であるアクリルゴム。
【請求項２】
分子量分布が１．３〜３．０である請求項１に記載のアクリルゴム。
【請求項３】
前記架橋性単量体は、側鎖にエポキシ基、ハロゲン基、およびカルボキシル基のいずれか１種または２種以上の架橋性基を有する請求項１または２に記載のアクリルゴム。
【請求項４】
請求項１乃至３のいずれか１項に記載のアクリルゴムと架橋剤とを含有するアクリルゴム組成物。
【請求項５】
請求項４に記載のアクリルゴム組成物を架橋してなるアクリルゴム架橋物。
【請求項６】
アクリル酸エステル単量体と側鎖に架橋性基を有する架橋性単量体とを、リビングラジカル重合開始剤の存在下で、乳化重合または懸濁重合により共重合するアクリルゴムの製造方法。
【請求項７】
前記リビングラジカル重合開始剤が有機テルル化合物である請求項６に記載のアクリルゴムの製造方法。
【請求項８】
前記有機テルル化合物が、下記一般式（１）で表される請求項７に記載のアクリルゴムの製造方法。
【化１】
2018117037.tif 000006
（式中、Ｒ１は、アルキル基、無置換もしくは置換シクロアルキル基、無置換もしくは置換アリール基または無置換もしくは置換芳香族ヘテロ環基を示し、Ｒ２及びＲ３は、それぞれ独立に、水素原子またはアルキル基を示し、Ｒ４は、無置換もしくは置換ビニル基、無置換もしくは置換アリール基、無置換若しくは置換芳香族ヘテロ環基、アシル基、ヒドロカルビルオキシカルボニル基またはシアノ基を示す。）
【請求項９】
さらに、ラジカル発生剤または下記一般式（２）で表される化合物の存在下で、前記乳化重合または前記懸濁重合を行う請求項６乃至８のいずれか１項に記載のアクリルゴムの製造方法。
【化２】
2018117037.tif 000007
（式中、Ｒ５及びＲ６は、それぞれ独立に、アルキル基、無置換もしくは置換アリール基、または無置換もしくは置換芳香族ヘテロ環基を示す。）
【発明の詳細な説明】
【技術分野】
【０００１】
本発明は、アクリルゴム、アクリルゴム組成物、アクリルゴム架橋物、及びアクリルゴムの製造方法に関する。
【背景技術】
【０００２】
アクリルゴムは、耐熱性、耐油性、耐老化性に優れたゴム架橋物が得られるゴム材料として、自動車用途を中心とした各種シール材、ホース等の機能部品等に広く用いられている。一方、アクリルゴムのゴム架橋物は、引張強度、耐寒性、加工性に劣る傾向があるため、従来からゴム架橋物の引張強度、伸び、耐圧縮永久歪性等の機械的特性を向上させるアクリルゴムの検討がなされている。【０００３】
一般にゴム架橋物の機械的特性を向上させようとすると、ゴム架橋物の伸びの低下を伴う。また、アクリルゴムの重量平均分子量は、通常５０，０００〜１，０００，０００の範囲であり、アクリルゴムの分子量を上げていくとゴム架橋物の機械的特性は向上するが、アクリルゴムが途中で飽和することが知られている。一方、特許第３６１８３４７号（特許文献１）には、高度に脱酸素された重合反応系を用いて、アクリルゴムの分子量を高くする技術が開示されている。
【先行技術文献】
【特許文献】
【０００４】
【特許文献１】特許第３６１８３４７号公報
【発明の概要】
【発明が解決しようとする課題】
【０００５】
しかしながら、特許文献１には、この特許文献１に開示された方法を用いてアクリルゴムの分子量を高くすれば、ゴム架橋物の引張強度と伸びを両立することができるものの、アクリルゴムの分子量を８，０００，０００という極めて高い値まで上げないと効果が得られないことが述べられている。また、特許文献１に開示された技術では、高度に脱酸素された特殊な反応系を用いてアクリルゴムを製造しなければならないため、製造コストが高くなる、または、実質的な製造が困難であるという問題がある。さらに、特許文献１に開示された技術を用いた場合、アクリルゴムやアクリルゴム組成物の加工性が低下することも容易に想像される。【０００６】
本発明の目的は、ゴム架橋物の伸びを維持しながら、引張強度を向上させるアクリルゴムを提供することにある。
【課題を解決するための手段】
【０００７】
上記課題を解決するため、本発明の一態様に係るアクリルゴムは、アクリル酸エステル単量体と、架橋性単量体由来の構成単位とを有し、重量平均分子量が１，０００，０００〜４，０００，０００であり、オリゴマー量が５％以下である。
【発明の効果】
【０００８】
本発明の一態様によれば、ゴム架橋物の伸びを維持しながら、引張強度を向上させるアクリルゴムを提供することができる。
【発明を実施するための形態】
【０００９】
以下、本発明の実施の形態について、詳細に説明する。
【００１０】
＜アクリルゴム＞
本発明の実施形態に係るアクリルゴムは、アクリル酸エステル単量体単位と、架橋性単量体由来の構成単位とを有し、重量平均分子量が１，０００，０００〜４，０００，０００であり、オリゴマー量が５％以下のアクリルゴムである。
【００１１】
本実施形態のアクリルゴムに含まれるアクリル酸エステル単量体単位は、本実施形態に係るアクリルゴムの主成分を構成する。
【００１２】
アクリル酸エステル単量体単位を構成するアクリル酸エステル単量体は、特に限定されない。アクリル酸エステル単量体としては、例えば、（メタ）アクリル酸アルキルエステル単量体、または（メタ）アクリル酸アルコキシアルキルエステル単量体が好ましい。なお、本明細書において、「（メタ）アクリル酸」は「アクリル酸」及び「メタクリル酸」の両者を意味する。
【００１３】
（メタ）アクリル酸アルキルエステル単量体としては、特に限定されないが、例えば、（メタ）アクリル酸メチル、（メタ）アクリル酸エチル、（メタ）アクリル酸ｎ−プロピル、（メタ）アクリル酸イソプロピル、（メタ）アクリル酸ｎ−ブチル、（メタ）アクリル酸イソブチル、（メタ）アクリル酸ｎ−ヘキシル、（メタ）アクリル酸２−エチルヘキシル等のアルキル基の炭素数が１〜８の直鎖または分岐のアルキルエステル単量体；（メタ）アクリル酸シクロヘキシル等のシクロアルキル基の炭素数が４〜８のシクロアルキルエステル単量体；等が挙げられる。これらの中でも、アルキル基の炭素数が１〜８の直鎖または分岐の（メタ）アクリル酸アルキルエステル単量体が好ましく、（メタ）アクリル酸エチル、（メタ）アクリル酸ｎ−ブチルがより好ましく、アクリル酸エチルおよびアクリル酸ｎ−ブチルが特に好ましい。これらは１種単独でも、２種以上を併用しても良い。
【００１４】
（メタ）アクリル酸アルコキシアルキルエステル単量体としては、特に限定されないが、（メタ）アクリル酸メトキシメチル、（メタ）アクリル酸エトキシメチル、（メタ）アクリル酸２−メトキシエチル、（メタ）アクリル酸２−エトキシエチル、（メタ）アクリル酸２−プロポキシエチル、（メタ）アクリル酸２−ブトキシエチル、（メタ）アクリル酸３−メトキシプロピル、および（メタ）アクリル酸４−メトキシブチル等のアルコキシアルキル基の炭素数が２〜８のアルコキシアルキルエステル単量体が挙げられる。これらの中でも、アルコキシアルキル基の炭素数が３〜５の（メタ）アクリル酸アルコキシアルキルエステル単量体が好ましく、（メタ）アクリル酸２−メトキシエチルおよび（メタ）アクリル酸２−エトキシエチルがより好ましく、アクリル酸２−メトキシエチルが特に好ましい。これらは１種単独でも、２種以上を併用しても良い。さらに、これらの（メタ）アクリル酸アルコキシアルキルエステル単量体は、上述の（メタ）アクリル酸アルキルエステル単量体と併用してもよい。
【００１５】
アクリル酸エステル単量体単位の含有量は、アクリルゴムを構成する全単量体単位の合計１００重量％に対して、好ましくは５０〜９９．９重量％、より好ましくは６０〜９９．７重量％、さらに好ましくは７０〜９９．５重量％である。（メタ）アクリル酸エステル単量体単位の含有量が少なすぎると、得られるゴム架橋物の耐候性、耐熱性、および耐油性が低下するおそれがあり、一方、（メタ）アクリル酸エステル単量体単位の含有量が多すぎると、得られるゴム架橋物の耐熱性が低下するおそれがある。
【００１６】
なお、本実施形態において、アクリル酸エステル単量体単位の含有量は、（メタ）アクリル酸アルキルエステル単量体単位３０〜１００重量％、および（メタ）アクリル酸アルコキシアルキルエステル単量体単位０〜７０重量％からなるものとすることが好ましく、（メタ）アクリル酸アルキルエステル単量体単位５０〜１００重量％、および（メタ）アクリル酸アルコキシアルキルエステル単量体単位０〜５０重量％からなるものとすることがより好ましい。
【００１７】
本実施形態に係るアクリルゴムに含まれる架橋性単量体由来の構成単位は、側鎖に架橋性基を有する架橋性単量体に由来する構成単位である。この架橋性単量体の側鎖を構成する架橋性基としては、特に限定されないが、エポキシ基、ハロゲン基、およびカルボキシル基のいずれか１種または２種以上を有する架橋性基であることが好ましい。
【００１８】
エポキシ基を有する架橋性単量体としては、例えば、（メタ）アクリル酸グリシジル等のエポキシ基含有（メタ）アクリル酸エステル、ビニルグリシジルエーテル、アリルグリシジルエーテル等のエポキシ基含有エーテルが挙げられる。中でも、（メタ）アクリル酸グリシジル、アリルグリシジルエーテルが好ましい。
【００１９】
カルボキシル基を有する架橋性単量体としては、特に限定されないが、α，β−エチレン性不飽和カルボン酸単量体が挙げられる。α，β−エチレン性不飽和カルボン酸単量体としては、例えば、炭素数３〜１２のα，β−エチレン性不飽和モノカルボン酸、炭素数４〜１２のα，β−エチレン性不飽和ジカルボン酸、および炭素数４〜１２のα，β−エチレン性不飽和ジカルボン酸と炭素数１〜８のアルカノールとのモノエステル等が挙げられる。
【００２０】
炭素数３〜１２のα，β−エチレン性不飽和モノカルボン酸の具体例としては、アクリル酸、メタクリル酸、α−エチルアクリル酸、クロトン酸、およびケイ皮酸等が挙げられる。
【００２１】
炭素数４〜１２のα，β−エチレン性不飽和ジカルボン酸の具体例としては、フマル酸、マレイン酸等のブテンジオン酸；イタコン酸；シトラコン酸；クロロマレイン酸；等が挙げられる。
【００２２】
炭素数４〜１２のα，β−エチレン性不飽和ジカルボン酸と炭素数１〜８のアルカノールとのモノエステルの具体例としては、フマル酸モノメチル、フマル酸モノエチル、フマル酸モノｎ−ブチル、マレイン酸モノメチル、マレイン酸モノエチル、マレイン酸モノｎ−ブチル等のブテンジオン酸モノ鎖状アルキルエステル；フマル酸モノシクロペンチル、フマル酸モノシクロヘキシル、フマル酸モノシクロヘキセニル、マレイン酸モノシクロペンチル、マレイン酸モノシクロヘキシル、マレイン酸モノシクロヘキセニル等の脂環構造を有するブテンジオン酸モノエステル；イタコン酸モノメチル、イタコン酸モノエチル、イタコン酸モノｎ−ブチル、イタコン酸モノシクロヘキシル等のイタコン酸モノエステル；等が挙げられる。
【００２３】
これらの中でも、ブテンジオン酸モノ鎖状アルキルエステル、または脂環構造を有するブテンジオン酸モノエステルが好ましく、フマル酸モノｎ−ブチル、マレイン酸モノｎ−ブチル、フマル酸モノシクロヘキシル、およびマレイン酸モノシクロヘキシルがより好ましく、フマル酸モノｎ−ブチルがさらに好ましい。これらのα，β−エチレン性不飽和カルボン酸単量体は、１種単独で、または２種以上を併せて使用することができる。なお、上記単量体のうち、α，β−エチレン性不飽和ジカルボン酸には、無水物として存在しているものも含まれる。
【００２４】
ハロゲン基を有する架橋性単量体としては、特に限定されないが、ハロゲン含有飽和カルボン酸の不飽和アルコールエステル、（メタ）アクリル酸ハロアルキルエステル、（メタ）アクリル酸ハロアシロキシアルキルエステル、（メタ）アクリル酸（ハロアセチルカルバモイルオキシ）アルキルエステル、ハロゲン含有不飽和エーテル、ハロゲン含有不飽和ケトン、ハロメチル基含有芳香族ビニル化合物、ハロゲン含有不飽和アミド、およびハロアセチル基含有不飽和単量体等が挙げられる。
【００２５】
ハロゲン含有飽和カルボン酸の不飽和アルコールエステルの具体例としては、クロロ酢酸ビニル、２−クロロプロピオン酸ビニル、およびクロロ酢酸アリル等が挙げられる。
【００２６】
（メタ）アクリル酸ハロアルキルエステルの具体例としては、（メタ）アクリル酸クロロメチル、（メタ）アクリル酸１−クロロエチル、（メタ）アクリル酸２−クロロエチル、（メタ）アクリル酸１，２−ジクロロエチル、（メタ）アクリル酸２−クロロプロピル、（メタ）アクリル酸３−クロロプロピル、および（メタ）アクリル酸２，３−ジクロロプロピル等が挙げられる。
【００２７】
（メタ）アクリル酸ハロアシロキシアルキルエステルの具体例としては、（メタ）アクリル酸２−（クロロアセトキシ）エチル、（メタ）アクリル酸２−（クロロアセトキシ）プロピル、（メタ）アクリル酸３−（クロロアセトキシ）プロピル、および（メタ）アクリル酸３−（ヒドロキシクロロアセトキシ）プロピル等が挙げられる。
【００２８】
（メタ）アクリル酸（ハロアセチルカルバモイルオキシ）アルキルエステルの具体例としては、（メタ）アクリル酸２−（クロロアセチルカルバモイルオキシ）エチル、および（メタ）アクリル酸３−（クロロアセチルカルバモイルオキシ）プロピル等が挙げられる。
【００２９】
ハロゲン含有不飽和エーテルの具体例としては、クロロメチルビニルエーテル、２−クロロエチルビニルエーテル、３−クロロプロピルビニルエーテル、２−クロロエチルアリルエーテル、および３−クロロプロピルアリルエーテル等が挙げられる。
【００３０】
ハロゲン含有不飽和ケトンの具体例としては、２−クロロエチルビニルケトン、３−クロロプロピルビニルケトン、および２−クロロエチルアリルケトン等が挙げられる。
【００３１】
ハロメチル基含有芳香族ビニル化合物の具体例としては、ｐ−クロロメチルスチレン、ｍ−クロロメチルスチレン、ｏ−クロロメチルスチレン、およびｐ−クロロメチル−α−メチルスチレン等が挙げられる。
【００３２】
ハロゲン含有不飽和アミドの具体例としては、Ｎ−クロロメチル（メタ）アクリルアミド等が挙げられる。
【００３３】
ハロアセチル基含有不飽和単量体の具体例としては、３−（ヒドロキシクロロアセトキシ）プロピルアリルエーテル、ｐ−ビニルベンジルクロロ酢酸エステル等が挙げられる。なお、これらの架橋性単量体は、１種単独でも、２種以上を併用しても良い。
【００３４】
架橋性単量体由来の構成単位の含有量は、本実施形態に係るアクリルゴムを構成する全単量体単位の合計１００重量％に対して、０．１〜１０重量％とすることができ、好ましくは０．３〜８重量％とし、より好ましくは０．５〜５重量％とする。なお、架橋性単量体由来の構成単位が０．１重量％未満では、アクリルゴムの架橋が十分に進行せず、十分な機械的特性（例えば、ゴム架橋物の引張強度、伸び、耐圧縮永久歪性等）が得られない。また、１０重量％を超えると、アクリルゴムが過度に架橋され、伸びが低下する。
【００３５】
本実施形態に係るアクリルゴムは、アクリルゴムの特性を維持する限り、上述のアクリル酸エステル単量体単位、架橋性単量体由来の構成単位に加えて、共重合可能なその他の単量体の単位を有していてもよい。
【００３６】
共重合可能なその他の単量体としては、特に限定されないが、例えば、芳香族ビニル単量体（ただし、上述した多官能性単量体に該当するものを除く）、α，β−エチレン性不飽和ニトリル単量体、オレフィン系単量体、およびビニルエーテル化合物等が挙げられる。
【００３７】
芳香族ビニル単量体の具体例としては、スチレン、α−メチルスチレン、ｐ−ジメチルアミノスチレン、ジビニルベンゼン、２−ビニルピリジン、４−ビニルピリジン等が挙げられる。
【００３８】
α，β−エチレン性不飽和ニトリル単量体の具体例としては、アクリロニトリル、メタクリロニトリル等が挙げられる。
【００３９】
オレフィン系単量体の具体例としては、エチレン、プロピレン、１−ブテン、および１−オクテン、塩化ビニル、塩化ビニリデン等が挙げられる。
【００４０】
ビニルエーテル化合物の具体例としては、酢酸ビニル、エチルビニルエーテル、ジメチルアミノエチルビニルエーテル、およびｎ−ブチルビニルエーテル等が挙げられる。
【００４１】
また、これら以外にも、エチレングリコールの（メタ）アクリル酸ジエステル、プロピレングリコールの（メタ）アクリル酸ジエステル等の(メタ)アクリロイルオキシ基を２個以上有する単量体（多官能アクリル単量体）、アクリルアミド、Ｎ−ヒドロキシ（メタ）アクリルアミド、（メタ）アクリル酸２−ヒドロキシエチル、（メタ）アクリル酸２−ヒドロキシプロピル、（メタ）アクリル酸２−ジメチルアミノエチル等の任意の化合物等が挙げられる。
【００４２】
これらの中でも、スチレン、アクリロニトリル、メタクリロニトリル、エチレンおよび酢酸ビニルが好ましく、アクリロニトリル、メタクリロニトリル、およびエチレンがより好ましい。
【００４３】
共重合可能なその他の単量体は、１種単独でも、２種以上を併用してもよい。本実施形態でアクリルゴム中における、その他の単量体の単位の含有量は、４０重量％以下、好ましくは２０重量％以下、より好ましくは１０重量％以下である。
【００４４】
また、本実施形態に係るアクリルゴムの分子量は、重量平均分子量（Ｍｗ）で１，０００，０００〜４，０００，０００であり、好ましくは１，５００，０００〜４，０００，０００である。アクリルゴムの分子量が１，０００，０００未満ではアクリルゴムの架橋物として十分な機械的特性が得られず、また分子量が４，０００，０００を超える場合は、アクリルゴムやアクリルゴム組成物として必要な加工性が低下する傾向がある。なお、本明細書において、重量平均分子量は、ゲルパーミエーションクロマトグラフィーによるポリスチレン換算の重量平均分子量（Ｍｗ）を意味する。
【００４５】
また、本実施形態に係るアクリルゴムは、重量平均分子量が１００，０００以下の組成物の含有割合（以下、オリゴマー量という）が５％以下であり、好ましくは、０．１〜４．５％以下であり、より好ましくは０．５〜４．０％である。該オリゴマー量が５％以下では、伸びを低下させずに、優れた機械的特性を有するゴム架橋物を得ることができる。なお、該オリゴマー量が５％を超えると、十分な引張強度が得られない。
【００４６】
なお、アクリルゴム中のオリゴマーを含む重量平均分子量が１００，０００以下の成分は、定量が比較的容易であるため、アクリルゴム組成物中のオリゴマーを含む重量平均分子量が１００，０００以下の成分の含有割合（％）をオリゴマー量と定義した。
【００４７】
本実施形態に係るアクリルゴムは、上述のように、アクリル酸エステル単量体と側鎖に架橋性基を有する架橋性単量体由来の構成単位とを含有し、重量平均分子量を１，０００，０００〜４，０００，０００に調整し、かつ重量平均分子量が１００，０００以下のオリゴマー量を５％以下に調整されている。このようなアクリルゴムを用いることにより、伸びおよび耐圧縮永久歪性を維持しながら、優れた引張強度を有するゴム架橋物を得ることができる。
【００４８】
なお、本実施形態に係るアクリルゴムの分子量分布は、特に限定されるものではないが、好ましくは１．３〜３．０であり、より好ましくは１．４〜２．９である。本明細書において、分子量分布は、ゲルパーミエーションクロマトグラフィーによるポリスチレン換算の数平均分子量（Ｍｎ）と重量平均分子量（Ｍｗ）との比（Ｍｗ／Ｍｎ）を意味する。
【００４９】
本実施形態に係るアクリルゴムでは、少ないオリゴマー成分を維持したまま分子量を上げた結果、分子量分布をこのような範囲で調整することができる。すなわち、アクリルゴムの分子量分布を１．３〜３．０に調整することにより、伸びおよび耐圧縮永久歪性を維持しながら、優れた引張強度を有するゴム架橋物を確実に得ることができる。
【００５０】
＜アクリルゴムの製造方法＞
本実施形態に係るアクリルゴムの製造方法は、アクリル酸エステル単量体と側鎖に架橋性基を有する架橋性単量体とを、リビングラジカル重合開始剤の存在下で、乳化重合または懸濁重合により共重合（リビングラジカル重合）するものである。
【００５１】
本実施形態の製造方法で用いられるアクリル酸エステル単量体は、リビングラジカル重合可能なものであれば、特に限定されず、上述のアクリル酸エステル単量体を用いることができる。
【００５２】
本実施形態の製造方法で用いられる側鎖に架橋性基を有する架橋性単量体は、上述のアクリル酸エステルとリビングラジカル重合可能なものであれば、特に限定されず、上述の架橋性単量体を用いることができる。
【００５３】
本実施形態に係るアクリルゴムの製造方法で用いられる重合開始剤は、リビングラジカル重合開始剤である。このリビングラジカル重合開始剤の存在下で、乳化重合または懸濁重合することにより、上述のアクリル酸エステル単量体と架橋性単量体とがリビングラジカル重合により共重合して、アクリルゴムの共重合体が得られる。このようにして得られたアクリルゴムの共重合体を架橋すると、伸びおよび耐圧縮永久歪性を維持しながら、優れた引張強度を有するゴム架橋物を得ることができる。
【００５４】
本実施形態に係るアクリルゴムの製造方法で用いられるリビングラジカル重合開始剤としては、特に限定されないが、例えば、有機テルル化合物を用いることができる。このような有機テルル化合物としては、下記一般式（１）で示される有機テルル化合物を用いるのが好ましい。
【００５５】
【化１】
2018117037.tif 000002
【００５６】
一般式（１）中で、Ｒ１は、アルキル基、無置換もしくは置換シクロアルキル基、無置換もしくは置換アリール基または無置換もしくは置換芳香族ヘテロ環基を示し、Ｒ２及びＲ３は、それぞれ独立に、水素原子またはアルキル基を示し、Ｒ４は、無置換もしくは置換ビニル基、無置換もしくは置換アリール基、無置換若しくは置換芳香族ヘテロ環基、アシル基、ヒドロカルビルオキシカルボニル基またはシアノ基を示す。
【００５７】
本明細書において、「無置換もしくは置換」とは、シクロアルキル基等の置換基が、水素原子および重水素原子を除き、さらに他の置換基を有してもよいことを意味する。また、これらの他の置換基は互いに結合して環を形成してもよい。
【００５８】
Ｒ１のアルキル基の炭素数は、特に限定されないが、入手容易性の観点から、１〜１０が好ましく、１〜８がより好ましく、１〜５がさらに好ましい。Ｒ１のアルキル基としては、メチル基、エチル基、ｎ−プロピル基、ｎ−ブチル基、ｎ−ペンチル基、ｎ−ヘキシル基、ｎ−ヘプチル基、ｎ−オクチル基、ｎ−ノニル基、ｎ−デシル基等の直鎖アルキル基；イソプロピル基、ｓｅｃ−ブチル基、ｔｅｒｔ−ブチル基等の分岐アルキル基が挙げられる。
【００５９】
Ｒ１の無置換もしくは置換シクロアルキル基の炭素数は、３〜１０であり、入手容易性の観点から、３〜８が好ましく、５または６がより好ましい。Ｒ１の無置換もしくは置換シクロアルキル基のシクロアルキル基としては、シクロプロピル基、シクロブチル基、シクロペンチル基、シクロヘキシル基、シクロヘプチル基、シクロオクチル基等が挙げられる。
【００６０】
Ｒ１の無置換もしくは置換シクロアルキル基の置換基は、重合反応を妨げないものであれば、特に限定されない。例えば、フッ素原子、塩素原子、臭素原子、ヨウ素原子等のハロゲン原子；水酸基；メチル基、エチル基、ｎ−プロピル基、イソプロピル基等の炭素数１〜８のアルキル基；メトキシ基、エトキシ基等の炭素数１〜８のアルコキシ基；アミノ基；ニトロ基；シアノ基；−ＣＯＲａで示される基（Ｒａは、メチル基、エチル基、ｎ−プロピル基、イソプロピル基等の炭素数１〜８のアルキル基；シクロプロピル基、シクロブチル基、シクロペンチル基等の炭素数３〜８のシクロアルキル基；フェニル基、１−ナフチル基、２−ナフチル基等の炭素数６〜１０のアリール基；メトキシ基、エトキシ基等の炭素数１〜８のアルコキシ基；フェノキシ基、２，４，６−トリメチルフェニルオキシ基等の無置換もしくは置換炭素数６〜１０のアリーロキシ基；トリフルオロメチル基等の炭素数１〜８のハロアルキル基）；等が挙げられる。
【００６１】
Ｒ１の無置換もしくは置換アリール基の炭素数は、６〜２０であり、入手容易性の観点から、６〜１５が好ましく、６〜１０がさらに好ましい。無置換もしくは置換アリール基のアリール基としては、フェニル基、１−ナフチル基、２−ナフチル基、アントラニル基等が挙げられる。無置換もしくは置換アリール基の置換基は、重合反応を妨げないものであれば、特に限定されない。例えば、無置換もしくは置換シクロアルキル基の置換基として示したものと同様のものが挙げられる。
【００６２】
Ｒ１の無置換もしくは置換芳香族ヘテロ環基の炭素数は、１〜１５であり、入手容易性の観点から、３〜１５が好ましく、４〜１０がより好ましい。無置換もしくは置換芳香族ヘテロ環基の芳香族ヘテロ環基としては、ピロリル基、イミダゾリル基、フリル基、チエニル基、オキサゾリル基、チアゾリル基等の５員環の芳香族ヘテロ環基；ピリジル基、ピリミジル基、ピリダジル基、ピラジニル基等の６員環の芳香族ヘテロ環基；ベンズイミダゾリル基、キノリル基、ベンゾフラニル基等の縮合芳香族ヘテロ環基；等が挙げられる。
【００６３】
Ｒ１の無置換もしくは置換芳香族ヘテロ環基の置換基は、重合反応を妨げないものであれば、特に限定されない。例えば、無置換もしくは置換シクロアルキル基の置換基として示したものと同様のものが挙げられる。
【００６４】
Ｒ２およびＲ３のアルキル基の炭素数は、１〜１０が好ましく、１〜８がより好ましく、１〜５がさらに好ましい。
【００６５】
Ｒ２およびＲ３のアルキル基としては、メチル基、エチル基等の炭素数１〜１０のアルキル基；１−プロペニル基、２−プロペニル基等の炭素数２〜１０のアルケニル基；１−プロピニル基、２−プロピニル基等の炭素数２〜１０のアルキニル基：シクロプロピル基、シクロブチル基、シクロペンチル基、シクロヘキシル基等の炭素数３〜１０のシクロアルキル基；メトキシカルボニル、フェノキシカルボニル等の炭素数２〜２０のヒドロカルビルオキシカルボニル基；等が挙げられる。
【００６６】
一般式（１）中、Ｒ４は、無置換もしくは置換ビニル基、無置換もしくは置換アリール基、無置換もしくは置換芳香族ヘテロ環基、アシル基、ヒドロカルビルオキシカルボニル基またはシアノ基を示す。
【００６７】
Ｒ４の無置換もしくは置換ビニル基の具体例としては、例えば、アリル基、イソプロペニル基、アクリル基、メタクリル基、オレフィン基、ジエン基等が挙げられる。
【００６８】
Ｒ４の無置換もしくは置換アリール基の具体例としては、フェニル基、ナフチル基、ハロゲン原子置換フェニル基、トリフルオロメチル置換フェニル基等が挙げられる。
【００６９】
Ｒ４の無置換もしくは置換芳香族ヘテロ環基の具体例としては、ピリジル基、ピロール基、フリル基、チエニル基等を挙げることができる。
【００７０】
Ｒ４のアシル基の具体例としては、ホルミル基、アセチル基、ベンゾイル基等が挙げられる。
【００７１】
Ｒ４のヒドロカルビルオキシカルボニル基の具体例としては、Ｒ２およびＲ３のヒドロカルビルオキシカルボニル基として示したものと同様のものが挙げられる。
【００７２】
Ｒ２〜Ｒ４は、これらから選択される２つの基が結合して芳香環以外の環を形成していてもよい。芳香環以外の環としては、炭化水素環が好ましい。環は、５〜７員環が好ましく、６員環がより好ましい。環に結合する置換基としては、Ｒ２〜Ｒ４の置換基として示したものと同様のものが挙げられる。
【００７３】
一般式（１）で示される有機テルル化合物は、限定されるものではない。有機テルル化合物の具体例としては、例えば、（メチルテラニル−メチル）ベンゼン、（１−メチルテラニル−エチル）ベンゼン、（２−メチルテラニル−プロピル）ベンゼン、１−クロロ−４−（メチルテラニル−メチル）ベンゼン、１−ヒドロキシ−４−(メチルテラニル−メチル)ベンゼン、１−メトキシ−４−（メチルテラニル−メチル）ベンゼン、１−アミノ−４−（メチルテラニル−メチル）ベンゼン、１−ニトロ−４−（メチルテラニル−メチル）ベンゼン、１−シアノ−４−（メチルテラニル−メチル）ベンゼン、１−メチルカルボニル−４−（メチルテラニル−メチル）ベンゼン、１−フェニルカルボニル−４−（メチルテラニル−メチル）ベンゼン、１−メトキシカルボニル−４−（メチルテラニル−メチル）ベンゼン、１−フェノキシカルボニル−４−（メチルテラニル−メチル）ベンゼン、１−スルホニル−４−（メチルテラニル−メチル）ベンゼン、１−トリフルオロメチル−４−（メチルテラニル−メチル）ベンゼン、１−クロロ−４−（１−メチルテラニル−エチル）ベンゼン、１−ヒドロキシ−４−(１−メチルテラニル−エチル)ベンゼン、１−メトキシ−４−（１−メチルテラニル−エチル）ベンゼン、１−アミノ−４−（１−メチルテラニル−エチル）ベンゼン、１−ニトロ−４−（１−メチルテラニル−エチル）ベンゼン、１−シアノ−４−（１−メチルテラニル−エチル）ベンゼン、１−メチルカルボニル−４−（１−メチルテラニル−エチル）ベンゼン、１−フェニルカルボニル−４−（１−メチルテラニル−エチル）ベンゼン、１−メトキシカルボニル−４−（１−メチルテラニル−エチル）ベンゼン、１−フェノキシカルボニル−４−（１−メチルテラニル−エチル）ベンゼン、１−スルホニル−４−（１−メチルテラニル−エチル）ベンゼン、１−トリフルオロメチル−４−（１−メチルテラニル−エチル）ベンゼン、１−クロロ−４−（２−メチルテラニル−プロピル）ベンゼン、１−ヒドロキシ−４−(２−メチルテラニル−プロピル)ベンゼン、１−メトキシ−４−（２−メチルテラニル−プロピル）ベンゼン、１−アミノ−４−（２−メチルテラニル−プロピル）ベンゼン、１−ニトロ−４−（２−メチルテラニル−プロピル）ベンゼン、１−シアノ−４−（２−メチルテラニル−プロピル）ベンゼン、１−メチルカルボニル−４−（２−メチルテラニル−プロピル）ベンゼン、１−フェニルカルボニル−４−（２−メチルテラニル−プロピル）ベンゼン、１−メトキシカルボニル−４−（２−メチルテラニル−プロピル）ベンゼン、１−フェノキシカルボニル−４−（２−メチルテラニル−プロピル）ベンゼン、１−スルホニル−４−（２−メチルテラニル−プロピル）ベンゼン、１−トリフルオロメチル−４−（２−メチルテラニル−プロピル）ベンゼン、２−（メチルテラニル−メチル）ピリジン、２−（１−メチルテラニル−エチル）ピリジン、２−（２−メチルテラニル−プロピル）ピリジン、メチル２−メチルテラニルエタネート、メチル２−メチルテラニルプロピオネート、メチル２−メチル−２−メチルテラニルプロピオネート、エチル２−メチルテラニルエタネート、メチル２−メチルテラニルプロピオネート、エチル２−メチル−２−メチルテラニルプロピオネート、２−メチルテラニルアセトニトリル、２−メチルテラニルプロピオニトリル、２−メチル−２−メチルテラニルプロピオニトリル、３−メチルテラニル−１−プロペン、１−メチルテラニル−３−メチル−２−ブテン、３−フェニルテラニル−１−プロペン、３−ブチルテラニル−１−プロペン、３−シクロヘキシルテラニル−１−プロペン、３−メチルテラニル−１−シクロヘキセン等が挙げられる。中でも、（メチルテラニル−メチル）ベンゼン、（１−メチルテラニル−エチル）ベンゼン、（２−メチルテラニル−プロピル）ベンゼン、メチル２−メチル−２−メチルテラニルプロピオネート、エチル２−メチル−２−メチルテラニルプロピオネート、エチル２−メチル−２−フェニルテラニルプロピオネート、２−メチルテラニルプロピオニトリル、２−メチル−２−メチルテラニルプロピオニトリル、３−メチルテラニル−１−プロペン、３−フェニルテラニル−１−プロペン、３−ブチルテラニル−１−プロペンが好ましい。
【００７４】
本実施形態のアクリルゴムの製造方法では、一般式（１）で示される有機テルル化合物の存在下で、アクリル酸エステル単量体と架橋性単量体をリビングラジカル重合することで、制御性に優れたリビングラジカル重合反応を行うことができる。
【００７５】
一般式（１）で示される有機テルル化合物とアクリル酸エステル単量体及び架橋性単量体（以下、アクリル酸エステル単量体及び架橋性単量体をまとめてラジカル重合性単量体という場合がある）の使用量は、目的の重合体の分子量や分子量分布を考慮して、適宜調節すればよい。通常、ラジカル重合性単量体１ｍｏｌに対して、一般式（１）で示される有機テルル化合物の量が、０．００００１〜０．００１ｍｏｌ、好ましくは０．００００２〜０．０００５ｍｏｌである。
【００７６】
リビングラジカル重合は、例えば、窒素ガス、ヘリウムガス、アルゴンガス等の不活性ガスで置換した容器内で、一般式（１）で示される有機テルル化合物、ラジカル重合性単量体、必要に応じて、溶媒を添加し、それらを所定温度で所定時間撹拌することで乳化重合、懸濁重合により行うことができる。
【００７７】
重合反応に用いる溶媒としては、通常は、水が使用される。溶媒の使用量は、特に限定されないが、ラジカル重合性単量体１００重量部に対して、通常、５０〜２０００重量部、好ましくは７０〜１５００重量部である。
【００７８】
重合反応に用いる乳化剤としては、アニオン性界面活性剤、カチオン性界面活性剤、ノニオン性界面活性剤等が挙げられる。
【００７９】
アニオン性界面活性剤としては、ラウリン酸ナトリウム、ミリスチン酸カリウム、パルミチン酸ナトリウム、オレイン酸カリウム、リノレン酸ナトリウム、ロジン酸ナトリウム、ロジン酸カリウム等の脂肪酸塩；ドデシルベンゼンスルホン酸ナトリウム、ドデシルベンゼンスルホン酸カリウム、デシルベンゼンスルホン酸ナトリウム、デシルベンゼンスルホン酸カリウム、セチルベンゼンスルホン酸ナトリウム、セチルベンゼンスルホン酸カリウム等のアルキルベンゼンスルホン酸塩；ジ（２−エチルヘキシル）スルホコハク酸ナトリウム、ジ（２−エチルヘキシル）スルホコハク酸カリウム、ジオクチルスルホコハク酸ナトリウム等のアルキルスルホコハク酸塩；ドデシル硫酸ナトリウム、ドデシル硫酸カリウム等のアルキル硫酸エステル塩；ポリオキシエチレンラウリルエーテル硫酸ナトリウム、ポリオキシエチレンラウリルエーテル硫酸カリウム等のポリオキシエチレンアルキルエーテル硫酸エステル塩；ラウリルリン酸ナトリウム、ラウリルリン酸カリウム、ポリオキシエチレンノニルフェニルエーテルリン酸ナトリウム等のリン酸エステル塩；等が挙げられる。これらのアニオン性界面活性剤の中でも、アルキル硫酸エステル塩、リン酸エステル塩等が好ましい。
【００８０】
カチオン性界面活性剤としては、アルキルトリメチルアンモニウムクロライド、ジアルキルアンモニウムクロライド、ベンジルアンモニウムクロライド等が挙げられる。
【００８１】
ノニオン性界面活性剤としては、ポリオキシエチレンアルキルエーテル、ポリオキシエチレンアルキルフェニルエーテル、ポリエチレングリコールモノステアレート、ソルビタンモノステアレート、ポリオキシエチレンアルキルエステル、ポリオキシエチレンソルビタンアルキルエステル、ポリオキシエチレンポリオキシプロピレングリコール、モノステアリン酸ポリエチレングリコール等が挙げられる。これらのノニオン性界面活性剤の中でも、ポリオキシエチレンアルキルエーテル、ポリオキシエチレンアルキルフェニルエーテル、ポリオキシエチレンポリオキシプロピレングリコール、モノステアリン酸ポリエチレングリコールが好ましい。
【００８２】
これらの乳化剤は、１種単独で、あるいは２種以上を組み合わせて用いることができる。乳化剤の使用量は特に限定されないが、ラジカル重合性単量体１００重量部に対して、通常、０．０１〜２０重量部、好ましくは０．１〜１０重量部である。
【００８３】
重合反応に用いる分散剤としては、ポリビニルアルコール、ポリビニルピロリドン、ポリエチレンオキサイド、セルロース誘導体等のノニオン系高分子化合物；ポリアクリル酸及びその塩、ポリメタクリル酸及びその塩、メタクリル酸エステルとメタクリル酸及び／またはその塩との共重合体等のアニオン性高分子化合物；リン酸カルシウム、炭酸カルシウム、水酸化アルミニウム等の水難溶性無機化合物；等が挙げられる。
【００８４】
これらの分散剤は、１種単独で、あるいは２種以上を組み合わせて用いることができる。分散剤の使用量は特に限定されないが、ラジカル重合性単量体１００重量部に対して、通常、０．０１〜３０重量部、好ましくは０．０５〜１０重量部である。
【００８５】
これらの乳化剤の存在下に、回分方式または連続的あるいは断続的な添加方式等の任意の方法により、−１０〜１００℃、好ましくは０〜８０℃で、１分〜１００時間、好ましくは０．１〜４０時間で重合反応が行われる。反応は、常圧下で行われるが、加圧下または減圧下で行ってもよい。
【００８６】
本実施形態のアクリルゴムの製造方法では、リビングラジカル重合反応系に、さらに、ラジカル発生剤を存在させてもよい。このようなラジカル発生剤としては、加熱または光の照射によりラジカルを発生させるものであれば、特に限定されず、アゾ化合物、過酸化物、ヒドロペルオキシド、過酸化水素、及び過硫酸塩が用いられる。中でもアゾ化合物、過酸化物、過硫酸塩が好ましい。リビングラジカル重合開始剤に加えて、このようなラジカル発生剤の存在下で重合反応を行うことで、リビングラジカル重合反応がより促進され、アクリルゴムの重合体を効率よく得ることができる。
【００８７】
アゾ化合物は、一般的なラジカル重合で重合開始剤または重合促進剤として使用されるアゾ化合物であれば、特に制限なく使用することができる。例えば、２，２’−アゾビス（イソブチロニトリル）（ＡＩＢＮ）、２，２’−アゾビス（２−メチルブチロニトリル）（ＡＭＢＮ）、２，２’−アゾビス（２，４−ジメチルバレロニトリル）（ＡＤＶＮ）、１，１’−アゾビス（シクロヘキサン−１−カルボニトリル）（ＡＣＨＮ）、ジメチル−２，２’−アゾビス（イソブチレート）（ＭＡＩＢ）、４，４’−アゾビス（４−シアノバレリアン酸）（ＡＣＶＡ）、１，１’−アゾビス（１−アセトキシ−１−フェニルエタン）、２，２’−アゾビス（２−メチルブチルアミド）、２，２’−アゾビス（４−メトキシ−２，４−ジメチルバレロニトリル）、２，２’−アゾビス（２−メチルアミジノプロパン）二塩酸塩、２，２’−アゾビス［２−（２−イミダゾリン−２−イル）プロパン］、２，２’−アゾビス［２−メチル−Ｎ−（２−ヒドロキシエチル）プロピオンアミド］、２，２’−アゾビス（２，４，４−トリメチルペンタン）、２−シアノ−２−プロピルアゾホルムアミド、２，２’−アゾビス（Ｎ−ブチル−２−メチルプロピオンアミド）、２，２’−アゾビス（Ｎ−シクロヘキシル−２−メチルプロピオンアミド）等が挙げられる。これらのアゾ化合物は、１種を単独で、あるいは２種以上を組み合わせて用いることができる。
【００８８】
これらのアゾ化合物は、反応条件に応じて適宜選択するのが好ましい。例えば、低温（４０℃以下）で重合反応を行う場合は、２，２’−アゾビス（２，４−ジメチルバレロニトリル）（ＡＤＶＮ）、２，２’−アゾビス（４−メトキシ−２，４−ジメチルバレロニトリル）が好ましく、中温（４０〜８０℃）で重合反応を行う場合は、２，２’−アゾビス（イソブチロニトリル）（ＡＩＢＮ）、２，２’−アゾビス（２−メチルブチロニトリル）（ＡＭＢＮ）、ジメチル−２，２’−アゾビス（イソブチレート）（ＭＡＩＢ）、１，１’−アゾビス（１−アセトキシ−１−フェニルエタン）が好ましく、高温（８０℃以上）で重合反応を行う場合は、１，１’−アゾビス（シクロヘキサン−１−カルボニトリル）（ＡＣＨＮ）、２−シアノ−２−プロピルアゾホルムアミド、２，２’−アゾビス（Ｎ−ブチル−２−メチルプロピオンアミド）、２，２’−アゾビス（Ｎ−シクロヘキシル−２−メチルプロピオンアミド）、２，２’−アゾビス（２，４，４−トリメチルペンタン）が好ましい。
【００８９】
過酸化物は、通常のラジカル重合で重合開始剤または重合促進剤として使用される過酸化物であれば、特に制限なく使用することができる。このような過酸化物としては、例えば、ジイソブチリルペルオキシド、ジイソプロピルペルオキシド、ｔ−ブチルペルオキシピバレート、ジラウロイルペルオキシド、ｔ−ヘキシルペルオキシ−２−エチルヘキサノエート、ジベンゾイルペルオキシド、ｔ−ブチルクミルペルオキシド、ｐ−メンタンヒドロペルオキシド、ｔ−ブチルヒドロペルオキシド、ジイソプロピルベンゼンハイドロパーオキサイド、クメンハイドロパーオキサイド等の有機過酸化物が挙げられる。
【００９０】
過硫酸塩は、通常のラジカル重合で重合開始剤または重合促進剤として使用される過硫酸塩であれば、特に制限なく使用することができる。このような過硫酸塩としては、例えば、ペルオキソ二硫酸ナトリウム、ペルオキソ二硫酸カリウム、ペルオキソ二硫酸アンモニウム等が挙げられる。
【００９１】
これらのラジカル発生剤を使用する場合、その使用量は、一般式（１）で示される有機テルル化合物１ｍｏｌに対して、例えば０．０１〜１００ｍｏｌ、好ましくは０．０５〜１０ｍｏｌ、より好ましくは０．０５〜５ｍｏｌである。
【００９２】
また、本実施形態の末端変性アクリルゴムの製造方法においては、重合反応系に、光を照射しながら、重合反応を行ってもよい。重合反応系に光を照射しながら重合反応を行うことで、重合反応がより促進され、重合体を効率よく得ることができる。
【００９３】
照射する光としては、紫外線（波長２００〜３８０ｎｍの光）または可視光（波長３８０〜８３０ｎｍの光）が好ましい。光の照射は、光重合反応において一般的に用いられる方法により行うことができ、例えば、低圧水銀灯、中圧水銀灯、高圧水銀灯、超高圧水銀灯、ケミカルランプ、ブラックライトランプ、マイクロウェーブ励起水銀灯、メタルハライドランプ、キセノンランプ、クリプトンランプ、ＬＥＤランプ等の光源を用いて光を照射すればよい。
【００９４】
なお、ラジカル発生剤の使用および光の照射は、両者を併用することもできるが、どちらか一方を行えば、十分に重合反応が促進される。
【００９５】
重合停止剤としては、例えば、ヒドロキシルアミン、ヒドロキシアミン硫酸塩、ジエチルヒドロキシアミン、ヒドロキシアミンスルホン酸およびそのアルカリ金属塩、ジメチルジチオカルバミン酸ナトリウム、ハイドロキノン等が挙げられる。重合停止剤の使用量は、特に限定されないが、通常、ラジカル重合性単量体１００重量部に対して、０．１〜２重量部である。
【００９６】
なお、乳化重合に際しては、必要に応じて、分子量調整剤、粒径調整剤、キレート化剤、酸素捕捉剤等の重合副資材を使用することができる。
【００９７】
上述したラジカル発生剤の他、本実施形態のアクリルゴムの製造方法では、リビングラジカル重合反応系に、さらに、下記式（２）で示されるジテルリド化合物を存在させてもよい。
【００９８】
【化２】
2018117037.tif 000003
【００９９】
リビングラジカル重合開始剤に加えて、このようなジテルリド化合物の存在下で重合反応を行うことで、重合反応がより良好に制御され、より理論値に近い分子量と狭い分子量分布とを有する重合体を得ることができる。
【０１００】
一般式（２）中で、Ｒ５およびＲ６は、それぞれ独立に、アルキル基、無置換もしくは置換シクロアルキル基、無置換もしくは置換アリール基、または無置換もしくは置換芳香族ヘテロ環基を示す。
【０１０１】
Ｒ５およびＲ６のアルキル基、無置換もしくは置換シクロアルキル基、無置換もしくは置換アリール基、または無置換もしくは置換芳香族ヘテロ環基の具体例としては、それぞれ、一般式（１）におけるＲ１のアルキル基、無置換もしくは置換シクロアルキル基、無置換もしくは置換アリール基、または無置換もしくは置換芳香族ヘテロ環基として示したものと同様のものが挙げられる。
【０１０２】
一般式（２）で示されるジテルリド化合物の具体例としては、ジメチルジテルリド、ジエチルジテルリド、ジ（ｎ−プロピル）ジテルリド、ジイソプロピルジテルリド、ジシクロプロピルジテルリド、ジ（ｎ−ブチル）ジテルリド、ジ（ｓｅｃ−ブチル）ジテルリド、ジ（ｔｅｒｔ−ブチル）ジテルリド、ジシクロブチルジテルリド、ジフェニルジテルリド、ビス（ｐ−メトキシフェニル）ジテルリド、ビス（ｐ−アミノフェニル）ジテルリド、ビス（ｐ−ニトロフェニル）ジテルリド、ビス（ｐ−シアノフェニル）ジテルリド、ビス（ｐ−スルホニルフェニル）ジテルリド、ビス（２−ナフチル）ジテルリド、４，４’−ジピリジルジテルリド等が挙げられる。これらのジテルリド化合物は、１種を単独で、あるいは２種以上を組み合わせて用いることができる。
【０１０３】
一般式（２）で示されるジテルリド化合物を使用する場合、その使用量は、リビングラジカル重合開始剤（上述の一般式（１）で示される有機テルル化合物）１ｍｏｌに対して、例えば０．０１〜１００ｍｏｌ、好ましくは０．１〜１０ｍｏｌ、より好ましくは０．１〜５ｍｏｌである。
【０１０４】
なお、一般式（２）で示されるジテルリド化合物の使用は、上述のラジカル発生剤の使用および光の照射のそれぞれと併用することができる。
【０１０５】
反応終了後、常法に従い、重合体の単離・精製処理を行うことができる。例えば、得られたラテックスから未反応の単量体を水蒸気蒸留等により除去した後、フェノール類、アミン類等の老化防止剤を添加し、この系と、金属塩水溶液（例えば硫酸アルミニウム水溶液、塩化カルシウム水溶液、塩化ナトリウム水溶液、硫安水溶液）とを混合させる等の常法に従ってラテックスを凝固させ、得られた凝固物を乾燥させることにより共重合体（本実施形態のアクリルゴム）を得ることができる。
【０１０６】
本実施形態のアクリルゴムの製造方法により得られるアクリルゴム重合体の分子量は、反応時間およびリビングラジカル重合開始剤（有機テルル化合物）の量により調整可能である。例えば、アクリルゴム重合体の重量平均分子量は、好ましくは１，０００，０００〜４，０００，０００であり、分子量分布（Ｍｗ／Ｍｎ）は、１．３〜３．０であり、より好ましくは１．４〜２．９に調整される。
【０１０７】
本実施形態のアクリルゴムの製造方法では、ラジカル重合性単量体を２種以上用いることで、共重合体を得ることができる。例えば、２種以上のラジカル重合性単量体を同時に重合反応系に存在させることで、ランダム共重合体を得ることができる。また、本実施形態のアクリルゴムの製造方法では、重合反応がリビング性を伴って進行するので、２種以上のラジカル重合性単量体を順次反応させることで、ブロック共重合体を得ることができる。
【０１０８】
なお、アクリルゴムの重合体に限らずゴム重合体の分子量は、理論的には重合開始剤の量を減らせば高くなる。しかし、従来のアクリルゴムは、通常の乳化重合により製造されるために、停止反応等の副反応が優先し、単純に重合開始剤を減らしただけでは、オリゴマー成分を減らしながら分子量を１，０００，０００以上に上げることはできなかった。
【０１０９】
これに対して、本実施形態の製造方法のように、アクリルゴムの重合において、リビングラジカル重合開始剤として上記の有機テルル化合物を用いて乳化または懸濁重合すると、オリゴマー成分を減らしながらアクリルゴムの分子量を１，０００，０００以上にすることができる。しかも、ゴム架橋物の伸びを維持しながら、引張強度を向上させるアクリルゴムを得ることができる。
【０１１０】
言い換えると、本実施形態のアクリルゴムの製造方法を用いることにより、重合開始剤の添加量を減らすことができ、またゴム架橋物の伸びを低下させずに、ゴム架橋物の引張強度を向上させることができる。
【０１１１】
＜アクリルゴム組成物＞
本実施形態に係るアクリルゴム組成物は、アクリルゴムと架橋剤とを含有する。
【０１１２】
本実施形態のアクリルゴム組成物に含まれるアクリルゴムは、上述のアクリルゴムを用いることができる。
【０１１３】
本実施形態で用いる架橋剤は、上述したアクリルゴムを架橋可能なものであれば、特に限定されず、上述したアクリルゴムに含有される架橋性単量体の種類により適宜選択することができる。このような架橋剤としては、例えば、ジアミン化合物等の多価アミン化合物、およびその炭酸塩；硫黄；硫黄共与体；トリアジンチオール化合物；多価エポキシ化合物；有機カルボン酸アンモニウム塩；有機過酸化物；ジチオカルバミン酸金属塩；多価カルボン酸；四級オニウム塩；イミダゾール化合物；イソシアヌル酸化合物等の架橋剤を用いることができる。これらの架橋剤は、１種単独で使用しても、２種以上を併用してもよい。
【０１１４】
アクリルゴムに含有される架橋性単量体がエポキシ基を有する架橋性単量体である場合には、架橋剤として、ヘキサメチレンジアミン、ヘキサメチレンジアミンカーバメート等の脂肪族多価アミン化合物、およびその炭酸塩；４，４’−メチレンジアニリン等の芳香族多価アミン化合物；安息香酸アンモニウム、アジピン酸アンモニウム等のカルボン酸アンモニウム塩；ジメチルジチオカルバミン酸亜鉛等のジチオカルバミン酸金属塩；テトラデカンニ酸等の多価カルボン酸；セチルトリメチルアンモニウムブロマイド等の四級オニウム塩；２−メチルイミダゾール等のイミダゾール化合物；イソシアヌル酸アンモニウム等のイソシアヌル酸化合物；等を用いることが好ましい。
【０１１５】
アクリルゴムに含有される架橋性単量体がハロゲン基を有する架橋性単量体である場合には、架橋剤として、硫黄、硫黄供与体、またはトリアジンチオール化合物等を用いることが好ましい。
【０１１６】
硫黄供与体の具体例としては、ジペンタメチレンチウラムヘキササルファイド、トリエチルチウラムジサルファイド等が挙げられる。
【０１１７】
トリアジンチオール化合物の具体例としては、１，３，５−トリアジン−２，４，６−トリチオール、６−アニリノ−１，３，５−トリアジン−２，４−ジチオール、６−ジブチルアミノ−１，３，５−トリアジン−２，４−ジチオール、６−ジアリルアミノ−１，３，５−トリアジン−２，４−ジチオール、および６−オクチルアミノ−１，３，５−トリアジン−２，４−ジチオール等が挙げられるが、これらの中でも、１，３，５−トリアジン−２，４，６−トリチオールが好ましい。
【０１１８】
アクリルゴムに含有される架橋性単量体がカルボキシル基を有する架橋性単量体である場合には、架橋剤として、多価アミン化合物およびその炭酸塩、またはグアニジン化合物、等を用いることが好ましい。
【０１１９】
多価アミン化合物、およびその炭酸塩としては、特に限定されないが、炭素数４〜３０の多価アミン化合物、およびその炭酸塩が好ましい。このような多価アミン化合物、およびその炭酸塩の例としては、脂肪族多価アミン化合物、およびその炭酸塩、ならびに芳香族多価アミン化合物等が挙げられる。
【０１２０】
脂肪族多価アミン化合物、およびその炭酸塩としては、特に限定されないが、例えば、ヘキサメチレンジアミン、ヘキサメチレンジアミンカーバメート、およびＮ，Ｎ’−ジシンナミリデン−１，６−ヘキサンジアミン等が挙げられる。これらの中でも、ヘキサメチレンジアミンカーバメートが好ましい。
【０１２１】
芳香族多価アミン化合物としては、特に限定されないが、例えば、４，４’−メチレンジアニリン、ｐ−フェニレンジアミン、ｍ−フェニレンジアミン、４，４’−ジアミノジフェニルエーテル、３，４’−ジアミノジフェニルエーテル、４，４’−（ｍ−フェニレンジイソプロピリデン）ジアニリン、４，４’−（ｐ−フェニレンジイソプロピリデン）ジアニリン、２，２’−ビス〔４−（４−アミノフェノキシ）フェニル〕プロパン、４，４’−ジアミノベンズアニリド、４，４’−ビス（４−アミノフェノキシ）ビフェニル、ｍ−キシリレンジアミン、ｐ−キシリレンジアミン、および１，３，５−ベンゼントリアミン等が挙げられる。これらの中でも、２，２’−ビス〔４−（４−アミノフェノキシ）フェニル〕プロパンが好ましい。
【０１２２】
本実施形態のアクリルゴム組成物における架橋剤の含有量は、アクリルゴム組成物中のアクリルゴム１００重量部に対し、好ましくは０．０１〜２０重量部、より好ましくは０．１〜１０重量部、特に好ましくは０．２〜７重量部である。架橋剤の含有量が少なすぎると、架橋が不十分となり、アクリルゴム架橋物の形状維持が困難になるおそれがある。一方、架橋剤の含有量が多すぎると、アクリルゴム架橋物が硬くなりすぎて、伸びが低下する可能性がある。
【０１２３】
本実施形態のアクリルゴム組成物では、架橋剤の他に架橋促進剤を含有することができる。架橋促進剤としては、特に限定されないが、例えば、上述した架橋性単量体がエポキシ基を有する架橋性単量体であり、かつ、架橋剤がジチオカルバミン酸金属塩である場合には、架橋促進剤としては、架橋剤として用いたジチオカルバミン酸金属塩以外のその他のジチオカルバミン酸金属塩等が用いられる。
【０１２４】
また、アクリルゴムに含有される架橋性単量体がハロゲン基を有する架橋性単量体であり、かつ、架橋剤が硫黄または硫黄供与体である場合には、架橋促進剤としては、脂肪酸金属石鹸等が好ましく用いられる。アクリルゴムに含有される架橋性単量体がハロゲン基を有する架橋性単量体であり、かつ、架橋剤がトリアジンチオール化合物である場合には、架橋促進剤としては、ジチオカルバミン酸塩およびその誘導体、チオ尿素化合物、チウラムスルフィド化合物等が用いられる。
【０１２５】
また、アクリルゴムに含有される架橋性単量体がカルボキシル基を有する架橋性単量体であり、かつ、架橋剤が多価アミン化合物、またはその炭酸塩である場合には、架橋促進剤として、脂肪族１価２級アミン化合物、脂肪族１価３級アミン化合物、グアニジン化合物、イミダゾール化合物、第４級オニウム塩、第３級ホスフィン化合物、弱酸のアルカリ金属塩、およびジアザビシクロアルケン化合物等が用いられる。
【０１２６】
これらの架橋促進剤は、１種単独で使用しても、２種以上を併用してもよい。
【０１２７】
架橋促進剤の使用量は、アクリルゴム組成物中のアクリルゴム１００重量部に対し、好ましくは０．１〜２０重量部、より好ましくは０．２〜１５重量部、特に好ましくは０．３〜１０重量部である。架橋促進剤が多すぎると、架橋時に架橋速度が早くなりすぎたり、架橋物表面ヘの架橋促進剤のブルーム（またはブルーミング）が生じたり、架橋物が硬くなりすぎたりするおそれがある。架橋促進剤が少なすぎると、架橋物の引張強度が著しく低下する可能性がある。
【０１２８】
また、本実施形態に係るアクリルゴム組成物には、上記成分以外に、アクリルゴムの分野において一般的に使用される配合剤を用いることができる。このような配合剤は、架橋活性化剤、充填材、滑材、老化防止剤、酸化防止剤、スコーチ防止剤、プロセス油、可塑剤等の配合剤であり、これらの配合剤をそれぞれ必要量配合することができる。
【０１２９】
充填剤としては、特に限定されず、カーボンブラック、黒鉛（グラファイト）等の炭素系材料を用いることができる。中でもカーボンブラックを用いるのが好ましい。カーボンブラックの具体例は、ファーネスブラック、アセチレンブラック、サーマルブラック、チャンネルブラック等が挙げられる。これらの中でも、ファーネスブラックを用いることが好ましく、その具体例としては、ＳＡＦ、ＩＳＡＦ、ＩＳＡＦ−ＨＳ、ＩＳＡＦ−ＬＳ、ＩＩＳＡＦ−ＨＳ、ＨＡＦ、ＨＡＦ−ＨＳ、ＨＡＦ−ＬＳ、ＭＡＦ、ＦＥＦ等が挙げられる。黒鉛の具体例は、鱗状黒鉛、鱗片状黒鉛等の天然黒鉛、人造黒鉛が挙げられる。なお、上述した炭素系材料は、それぞれ単独で、または２種以上を組み合わせて用いることができる。
【０１３０】
炭素系材料以外の充填剤としては、例えば、アルミニウム粉末等の金属粉；ハードクレー、タルク、炭酸カルシウム、酸化チタン、硫酸カルシウム、炭酸カルシウム、水酸化アルミニウム等の無機粉末；デンプンやポリスチレン粉末等の有機粉末等の粉体；ガラス繊維（ミルドファイバー）、炭素繊維、アラミド繊維、チタン酸カリウムウィスカー等の短繊維；シリカ、マイカ；等が挙げられる。これらの充填剤は、それぞれ単独で、または２種以上を組み合わせて用いられる。
【０１３１】
滑材としては、例えば、パラフィンワックス等の炭化水素系ワックス；ステアリンのような脂肪酸系ワックス；多価アルコール脂肪酸エステル、飽和脂肪酸エステルのような脂肪酸エステルワックス（エステル系ワックス）；高級アルコールのような脂肪アルコール系ワックス；等が挙げられる。これらの滑材は、１種を単独で用いてもよいし、２種以上を組み合わせて用いてもよい。
【０１３２】
老化防止剤としては、例えば、フェノール系、アミン系、リン酸系等の老化防止剤を使用することができる。フェノール系の代表例としては、２，２−メチレンビス（４−メチル−６−ｔ−ブチルフェノール）等があり、アミン系の代表例としては、４，４−（α，α−ジメチルベンジル）ジフェニルアミン等が挙げられる。これらの老化防止剤は、１種を単独で用いてもよいし、２種以上を組み合わせて用いてもよい。
【０１３３】
酸化防止剤としては、例えば、アミン系酸化防止剤、フェノール系酸化防止剤、リン系酸化防止剤、イオウ系酸化防止剤等が挙げられる。これらの酸化防止剤は、１種を単独で用いてもよいし、２種以上を組み合わせて用いてもよい。
【０１３４】
スコーチ防止剤としては、例えば、無水フタル酸、安息香酸、サリチル酸、りんご酸等の有機酸系スコーチ防止剤；Ｎ−ニトロソジフェニルアミン等のニトロソ化合物系スコーチ防止剤；Ｎ−（シクロヘキシルチオ）フタルイミド等のチオフタルイミド系スコーチ防止剤；スルホンアミド誘導体；２−メルカプトベンズイミダゾール；トリクロルメラミン；等が挙げられる。これらの中でも、スルホンアミド誘導体が好ましい。スコーチ防止剤は、１種単独で用いてもよいし、あるいは２種以上を併せて使用してもよい。
【０１３５】
プロセス油としては、例えば、鉱物油や合成油を用いてよい。鉱物油には、アロマオイル、ナフテンオイル、パラフィンオイル等を用いることができる。
【０１３６】
可塑剤としては、例えば、トリメリット酸系可塑剤、ピロメリット酸系可塑剤、エーテルエステル系可塑剤、ポリエステル系可塑剤、フタル酸系可塑剤、アジピン酸エステル系可塑剤、リン酸エステル系可塑剤、セバシン酸エステル系可塑剤、アルキルスルホン酸エステル化合物類可塑剤、エポキシ化植物油系可塑剤等を用いることができる。
【０１３７】
可塑剤の具体例としては、トリメリット酸トリ−２−エチルヘキシル、トリメリット酸イソノニルエステル、トリメリット酸混合直鎖アルキルエステル、ジペンタエリスリトールエステル、ピロメリット酸２−エチルヘキシルエステル、ポリエーテルエステル（分子量３００〜５０００程度）、アジピン酸ビス［２−（２−ブトキシエトキシ）エチル］、アジピン酸ジオクチル、アジピン酸系のポリエステル（分子量３００〜５０００程度）、フタル酸ジオクチル、フタル酸ジイソノニル、フタル酸ジブチル、リン酸トリクレシル、セバシン酸ジブチル、アルキルスルホン酸フェニルエステル、エポキシ化大豆油、ジヘプタノエート、ジ−２−エチルヘキサノエート、ジデカノエート等が挙げられる。これらは、１種または２種以上を併せて用いることができる。
【０１３８】
また、本実施形態のアクリルゴム組成物には、必要に応じて、本実施形態のアクリルゴム以外のゴム、エラストマー、樹脂等の重合体を配合してもよい。
【０１３９】
本実施形態のアクリルゴム組成物を調製する方法としては、ロール混合、バンバリー混合、スクリュー混合、溶液混合等の混合方法を適宜採用することができる。配合順序は特に限定されないが、熱で反応や分解を起こしにくい成分を十分に混合した後、熱で反応しやすい成分あるいは分解しやすい成分（例えば、架橋剤、架橋促進剤等）を、反応や分解が起こらない温度にて短時間で混合すればよい。
【０１４０】
このようにして得られた本実施形態に係るアクリルゴム組成物は、架橋することによりゴム架橋物の伸びを維持しながら、引張強度を向上させることができる。
【０１４１】
＜アクリルゴム架橋物＞
本実施形態に係るアクリルゴム架橋物は、上述のアクリルゴム組成物を架橋してなる。
【０１４２】
架橋は、アクリルゴム組成物を加熱することにより行われる。架橋条件は、架橋温度は、好ましくは１３０〜２２０℃、より好ましくは１４０℃〜２００℃であり、架橋時間は、好ましくは３０秒間〜１０時間、より好ましくは１分間〜５時間である。この第１段階の架橋を一次架橋ともいう。
【０１４３】
所望の形状のアクリルゴム架橋物を得るための成形方法としては、押出成形、射出成形、トランスファー成形、圧縮成形等の成形法を採用することができる。また、成形と同時に加熱し、架橋することもできる。
【０１４４】
押出成形には、一般的なゴムの加工手順を採用することができる。すなわち、ロール混合等によって調製したゴム組成物を、押出機のフィード口に供給し、スクリューでヘッド部に送る過程でバレルからの加熱により軟化させる。そして、軟化させたゴム組成物を、ヘッド部に設けた所定形状のダイスに通すことにより、目的の断面形状を有する長尺の押出成形品（板、棒、パイプ、ホース、異形品等）を得る。
【０１４５】
射出成形、トランスファー成形及び圧縮成形では、製品１個分のまたは数個分の形状を有する金型のキャビティに、本実施形態のアクリルゴム組成物を充填して賦形することができる。そして、この金型を加熱することにより、賦形と架橋をほぼ同時に行うことができる。
【０１４６】
さらに、上述の一次架橋に加えて、必要に応じて、このアクリルゴム架橋物を電気、熱風、蒸気等を熱源とするオーブン等で１３０℃〜２２０℃、より好ましくは１４０℃〜２００℃で、１〜４８時間加熱して二次架橋することもできる。
【０１４７】
このようにして得られた本実施形態のアクリルゴム架橋物は、アクリルゴム架橋物としての伸び、耐圧縮永久歪性を維持しながら、引張強度が高いものとなる。そのため、本実施形態のアクリルゴム架橋物は、例えば、燃料油やエンジンオイル等と接触する自動車用部品（例えば、Ｏ−リング、シール、ガスケット、ホース）等に好適に使用することができる。
【実施例】
【０１４８】
以下に、実施例を示して、本実施形態をさらに具体的に説明する。以下において「部」および「％」は、特に断りのない限り重量基準である。ただし、本実施形態は、これらの実施例のみに限定されるものではない。各特性の測定、評価は以下のようにして行った。【０１４９】
＜分子量＞
ゲル・パーミエーション・クロマトグラフィー（ＧＰＣ）により、アクリルゴムの重量平均分子量（Ｍｗ）および数平均分子量（Ｍｎ）を測定した。ＧＰＣによる測定では、測定装置として東ソー社製の「ＨＬＣ−８３２０」と、カラムとして東ソー社製の「ｓｕｐｅｒｍｕｌｔｉｐｏｒｅ  ＨＺ−Ｈ」を直列に４本接続したものを用いた。また、ＧＰＣによる測定は、カラムサイズ：４．６ｍｍＩＤ×１５ｃｍ、溶離液：テトラヒドロフラン、カラム温度：４０℃の条件で行った。また、ＧＰＣによる測定では、検出器として、示差屈折計（東ソー社製、ＲＩ−８３２０）を用いた。なお、重量平均分子量（Ｍｗ）、数平均分子量（Ｍｎ）は、ポリスチレン換算値として測定した。【０１５０】
＜分子量分布＞
上述の重量平均分子量（Ｍｗ）、数平均分子量（Ｍｎ）から、アクリルゴムの分子量分布（Ｍｗ／Ｍｎ）を算出した。【０１５１】
＜オリゴマー量＞
オリゴマー量は、アクリルゴム中のオリゴマーを含む重量平均分子量が１００，０００以下の組成物の含有割合（％）として測定した。【０１５２】
＜常態物性（引張強さ、伸び、硬さ）＞
アクリルゴム組成物を、縦１５ｃｍ、横１５ｃｍ、深さ０．２ｃｍの金型に入れ、プレス圧１０ＭＰａで加圧しながら、１７０℃で２０分間プレスすることによりシート状のアクリルゴム架橋物を得た。次いで、得られたシート状のアクリルゴム架橋物を、ギヤー式オーブンに入れ、１７０℃で４時間熱処理を行った。熱処理後のシート状のアクリルゴム架橋物をダンベル型３号形で打ち抜いて試験片を作製した。次に、この試験片を用いて、ＪＩＳ  Ｋ６２５１に従い、引張強さ（ＭＰａ）および伸び（％）を、また、ＪＩＳ  Ｋ６２５３に従い、デュロメーター硬さ試験機（タイプＡ）を用いて硬さを、それぞれ測定した。【０１５３】
＜耐圧縮永久歪性＞
アクリルゴム架橋物を１７０℃、２０分間のプレスによって成型、架橋して、直径２９ｍｍ、厚さ１２．５ｍｍの円柱型試験片を作製し、さらに、１７０℃にて４時間加熱して二次架橋させた。ＪＩＳ  Ｋ６２６２に従い、上記にて得られた二次架橋後の試験片を２５％圧縮させたまま、１７５℃の環境下で７０時間放置した後、圧縮を解放して圧縮永久歪率を測定した。圧縮永久歪率の値が小さいほど、耐圧縮永久歪性に優れることを示す。【０１５４】
＜合成例＞
（合成例１）エチル２−メチル−２−フェニルテラニルプロピオネートの合成
窒素雰囲気下、３００ｍＬの三口フラスコ内で、金属テルル（Ａｌｄｒｉｃｈ社製、以下同じ）１１．４８ｇ（９０ｍｍｏｌ）をＴＨＦ８６ｍｌに懸濁させた。得られた懸濁液を撹拌しながら０℃に冷却した。懸濁液の撹拌と冷却を続けながら、この懸濁液に、フェニルリチウム（０．９８Ｍシクロヘキサン−ジエチルエーテル溶液、関東化学社製、以下同じ）９６．４ｍｌ（９４．５ｍｍｏｌ）を、１０分かけて滴下した。滴下終了後、三口フラスコ内の内容物を、室温（２５℃）で２０分撹拌することで、金属テルルが完全に消失した反応溶液を得た。【０１５５】
得られた反応溶液を撹拌しながら０℃に冷却した。反応溶液の撹拌と冷却を続けながら、この反応溶液に、エチル−２−ブロモイソブチレート（東京化成社製、以下同じ）１８．４５ｇ（９４．５ｍｍｏｌ）を加えた。そのまま、三口フラスコ内の内容物の撹拌を２時間続けて反応を行った後、反応溶液を室温に戻した。【０１５６】
得られた反応溶液を、脱気水、脱気飽和ＮＨ４Ｃｌ水溶液、脱気飽和ＮａＣｌ水溶液で順次洗浄した。次いで、有機層（洗浄後の反応溶液）に、無水硫酸マグネシウムを加えて乾燥後、窒素雰囲気下でセライトろ過した。ろ液を減圧下で濃縮し、次いで、濃縮物を減圧蒸留することにより、黄色油状物として、エチル２−メチル−２−フェニルテラニルプロピオネート１３．４ｇ（収率５１％）を得た。【０１５７】
得られたエチル２−メチル−２−フェニルテラニルプロピオネートの１Ｈ−ＮＭＲデータを以下に示す。
１Ｈ−ＮＭＲ（５００ＭＨｚ，ＣＤＣｌ３，ＴＭＳ，δｐｐｍ）１．１８（ｔ，Ｊ＝７．２Ｈｚ、３Ｈ），１．７３（ｓ，６Ｈ），４．０７（ｑ，Ｊ＝７．２Ｈｚ，２Ｈ），７．２６−７．３０（ｍ，２Ｈ），７．３９−７．４３（ｍ，１Ｈ），７．８８−７．９０（ｍ，２Ｈ）。【０１５８】
（合成例２）３−メチルテラニル−１−プロペンの合成
フェニルリチウムの代わりにメチルリチウム（１．１０Ｍジエチルエーテル溶液、関東化学社製、以下同じ）８６．０ｍｌ（９４．５ｍｍｏｌ）を用いたこと、及びエチル−２−ブロモイソブチレートの代わりに臭化アリル（東京化成工業社製、以下同じ）１１．４ｇ（９４．５ｍｍｏｌ）を用いたこと以外は、合成例１と同様に反応・精製を行い、黄色油状物として３−メチルテラニル−１−プロペン６．５５ｇ（収率４０％）を得た。【０１５９】
得られた３−メチルテラニル−１−プロペンの１Ｈ−ＮＭＲデータを以下に示す。
１Ｈ−ＮＭＲ（５００ＭＨｚ，ＣＤＣｌ３，ＴＭＳ，δｐｐｍ）１．８５（ｓ，３Ｈ），３．３１（ｄ，Ｊ＝８．５Ｈｚ，２Ｈ），４．８０（ｄ，Ｊ＝９．０Ｈｚ，１Ｈ），４．８５（ｄ，Ｊ＝１７．０Ｈｚ，１Ｈ），５．９０−５．９９（ｍ，１Ｈ）。【０１６０】
＜製造例＞
（製造例１）アクリルゴムＡの製造
温度計、攪拌装置を備えた重合反応器に、水２００部、ドデシル硫酸ナトリウム（東京化成工業社製）２部、アクリル酸エチル９８．３部、フマル酸モノｎ−ブチル１．７部を仕込み、減圧脱気及び窒素置換を３度行って酸素を十分に除去した。その後、アゾビス（イソブチロニトリル）０．０１６部およびエチル−２−メチル−２−フェニルテラニルプロピオネート（合成例１）０．０２１部を加えて常圧下、温度５０℃で懸濁重合を開始し、１３時間反応させ、重合転化率８９％に達するまで重合した。得られた懸濁重合液を塩化カルシウム溶液で凝固させ、水洗、乾燥してアクリルゴムＡを得た。得られたアクリルゴムＡの重量平均分子量（Ｍｗ）は１，３０３，０００、分子量分布（Ｍｗ／Ｍｎ）は１．４９であった。また、オリゴマー量（％）は１．０％であった。【０１６１】
（製造例２）アクリルゴムＢの製造
アゾビス（イソブチロニトリル）０．０１６部の代わり０．００８３部、エチル−２−メチル−２−フェニルテラニルプロピオネート０．０２１部の代わりに０．００８９部を使用し、１７時間反応させ、重合転化率８３％に達するまで重合した以外は、製造例１と同様にして、アクリルゴムＢを得た。得られたアクリルゴムＢの重量平均分子量（Ｍｗ）は２，３６０，０００、分子量分布（Ｍｗ／Ｍｎ）は２．０８であった。また、オリゴマー量は０．９％であった。【０１６２】
（製造例３）アクリルゴムＣの製造
アゾビス（イソブチロニトリル）０．０１６部の代わり０．００６４部、エチル−２−メチル−２−フェニルテラニルプロピオネート０．０２１部の代わりに０．００７０部を使用し、１９時間反応させ、重合転化率８９％に達するまで重合した以外は、製造例１と同様にして、アクリルゴムＣを得た。得られたアクリルゴムＣの重量平均分子量（Ｍｗ）は３，５０５，０００、分子量分布（Ｍｗ／Ｍｎ）は２．５４であった。また、オリゴマー量は１．６％であった。【０１６３】
（製造例４）アクリルゴムＤの製造
アクリル酸エチル９８．３部の代わりにアクリル酸エチル４８．３部及びアクリル酸ｎ−ブチル５０部、アゾビス（イソブチロニトリル）０．０１６部の代わり０．００７１部、エチル−２−メチル−２−フェニルテラニルプロピオネート０．０２１部の代わりに０．００７０部を使用し、２１時間反応させ、重合転化率８０％に達するまで重合した以外は、製造例１と同様にして、アクリルゴムＤを得た。得られたアクリルゴムＤの重量平均分子量（Ｍｗ）は３，０９８，０００、分子量分布（Ｍｗ／Ｍｎ）は２．４６であった。また、オリゴマー量は１．２％であった。【０１６４】
（製造例５）アクリルゴムＥの製造
アクリル酸エチル９８．３部の代わりに９８．５部、フマル酸モノｎ−ブチル１．７部の代わりにメタクリル酸グリシジル１．５部、アゾビス（イソブチロニトリル）０．０１６部の代わり０．００５１部、エチル−２−メチル−２−フェニルテラニルプロピオネート０．０２１部の代わりに３−メチルテラニル−１−プロペン（合成例２）０．００５１部を使用し、１８時間反応させ、重合転化率７８％に達するまで重合した以外は、製造例１と同様にして、アクリルゴムＥを得た。得られたアクリルゴムＥの重量平均分子量（Ｍｗ）は１，９３０，０００、分子量分布（Ｍｗ／Ｍｎ）は１．６１であった。また、オリゴマー量は２．２％であった。【０１６５】
（製造例６）アクリルゴムＦの製造
アクリル酸エチル９８．３部の代わりにアクリル酸エチル４８．３部、アクリル酸ｎ−ブチル３０部、及びアクリル酸２−メトキシエチル２０部、フマル酸モノｎ−ブチル１．７部の代わりにビニルクロロアセテート１．７部、アゾビス（イソブチロニトリル）０．０１６部の代わりに４，４‘−アゾビス（４−シアノバレリアン酸）０．００６２部、エチル−２−メチル−２−フェニルテラニルプロピオネート０．０２１部の代わりに３−メチルテラニル−１−プロペン（合成例２）０．００２０部とメタクリル酸０．０２９部を予め１時間室温で反応させたマクロ開始剤を使用し、２０時間反応させ、重合転化率８５％に達するまで重合した以外は、製造例１と同様にして、アクリルゴムＦを得た。得られたアクリルゴムＦの重量平均分子量（Ｍｗ）は２，６８２，０００、分子量分布（Ｍｗ／Ｍｎ）は２．３９であった。また、オリゴマー量は２．４％であった。【０１６６】
（製造例７）アクリルゴムＧの製造
温度計、攪拌装置を備えた重合反応器に、水２００部、ドデシル硫酸ナトリウム２部、アクリル酸エチル９８．３部、フマル酸モノｎ−ブチル１．７部を仕込み、減圧脱気及び窒素置換を２度行って酸素を十分に除去した。その後、クメンハイドロパーオキサイド０．００５部およびホルムアルデヒドスルホキシル酸ナトリウム０．００２部を加えて常圧下、温度２０℃で乳化重合を開始し、５時間反応させ、重合転化率９５％に達するまで重合した。得られた懸濁重合液を製造例１と同様にして、アクリルゴムＧを得た。得られたアクリルゴムＧの重量平均分子量（Ｍｗ）は８４９，０００、分子量分布（Ｍｗ／Ｍｎ）は３．１８であった。また、オリゴマー量は６．８％であった。【０１６７】
（製造例８）アクリルゴムＨの製造
アゾビス（イソブチロニトリル）０．０１６部の代わり０．０３５部、エチル−２−メチル−２−フェニルテラニルプロピオネート０．０２１部の代わりに０．０４５部を使用し、６時間反応させ、重合転化率８１％に達するまで重合した以外は、製造例１と同様にして、アクリルゴムＨを得た。得られたアクリルゴムＨの重量平均分子量（Ｍｗ）は６３８，０００、分子量分布（Ｍｗ／Ｍｎ）は１．２９であった。また、オリゴマー量は０．６％であった。【０１６８】
（製造例９）アクリルゴムＩの製造
アクリル酸エチル９８．３部の代わりにアクリル酸エチル４８．３部及びアクリル酸ｎ−ブチル５０部を使用した以外は、製造例７と同様にして、アクリルゴムＩを得た。得られたアクリルゴムＩの重量平均分子量（Ｍｗ）は１，１４５，０００、分子量分布（Ｍｗ／Ｍｎ）は２．９３であった。また、オリゴマー量は５．３％であった。【０１６９】
（製造例１０）アクリルゴムＪの製造
アクリル酸エチル９８．３部の代わりに９８．５部、フマル酸モノｎ−ブチル１．７部の代わりにメタクリル酸グリシジル１．５部を使用した以外は、製造例７と同様にして、アクリルゴムＪを得た。得られたアクリルゴムＪの重量平均分子量（Ｍｗ）は７０４，０００、分子量分布（Ｍｗ／Ｍｎ）は２．３８であった。また、オリゴマー量は６．１％であった。【０１７０】
（製造例１１）アクリルゴムＫの製造
アクリル酸エチル９８．３部の代わりにアクリル酸エチル４８．３部、アクリル酸ｎ−ブチル３０部及びアクリル酸２−メトキシエチル２０部、フマル酸モノｎ−ブチル１．７部の代わりにビニルクロロアセテート１．７部を使用した以外は、製造例７と同様にして、アクリルゴムＫを得た。得られたアクリルゴムＫの重量平均分子量（Ｍｗ）は１，２５３，０００、分子量分布（Ｍｗ／Ｍｎ）は３．１５であった。また、オリゴマー量は８．４％であった。【０１７１】
＜実施例および比較例＞
（実施例１）
バンバリーミキサーを用いて、製造例１で得られたアクリルゴムＡ１００部に、ＦＥＦカーボンブラック（商品名「シーストＳＯ」、東海カーボン社製、充填剤、「シースト」は登録商標）５０部、ステアリン酸２部、エステル系ワックス（商品名「グレッグＧ−８２０５」、大日本インキ化学工業社製、滑剤）１部、４，４'−ビス（α，α−ジメチルベンジル）ジフェニルアミン（商品名：ノクラックＣＤ、大内新興化学工業社製、老化防止剤、「ノクラック」は登録商標）２部を添加して、８０℃で５分間混合した。次いで、得られた混合物を５０℃のロールに移して、ヘキサメチレンジアミンカルバメート（商品名：Ｄｉａｋ＃１、デュポンエラストマー社製、架橋剤）０．７８部、および１，３−ジ−ｏ−トリルグアニジン（商品名：ノクセラーＤＴ、大内新興化学工業社製、架橋促進剤、「ノクセラー」は登録商標、以下同様）２部を配合して、混練することにより、架橋性ゴム組成物（アクリルゴム組成物）を得た。得られたアクリルゴム組成物を用いて、上述した方法により試験片（アクリルゴム架橋物）を得て、常態物性（引張強さ、伸び、硬さ）および圧縮永久歪率を測定し、評価を行った。その結果を表１Ａに示す。【０１７２】
（実施例２）
アクリルゴムＡに代えて製造例２で得られたアクリルゴムＢを使用した以外は、実施例１と同様にして、アクリルゴム組成物を調製し、アクリルゴム架橋物を得て、同様に測定、評価を行った。結果を表１Ａに示す。【０１７３】
（実施例３）
アクリルゴムＡに代えて製造例３で得られたアクリルゴムＣを使用した以外は、実施例１と同様にして、アクリルゴム組成物を調製し、アクリルゴム架橋物を得て、同様に測定、評価を行った。結果を表１Ａに示す。【０１７４】
（実施例４）
アクリルゴムＡに代えて製造例４で得られたアクリルゴムＤを使用し、ＦＥＦカーボンブラックの添加量を６０部とし、ヘキサメチレンジアミンカルバメートの添加量を０．６部とした以外は、実施例１と同様にして、アクリルゴム組成物を調製し、アクリルゴム架橋物を得て、同様に測定、評価を行った。結果を表１Ａに示す。【０１７５】
（実施例５）
アクリルゴムＡに代えて製造例５で得られたアクリルゴムＥを使用し、ヘキサメチレンジアミンカルバメートおよび１，３−ジ−ｏ−トリルグアニジンに代えて安息香酸アンモニウム（商品名：バルノックＡＢ−Ｓ、大内新興化学工業社製、架橋剤、「バルノック」は登録商標）１．１部を使用し、エステル系ワックスを使用しなかった以外は、実施例１と同様にして、アクリルゴム組成物を調製し、アクリルゴム架橋物を得て、同様に測定、評価を行った。結果を表１Ｂに示す。【０１７６】
（実施例６）
アクリルゴムＡに代えて製造例６で得られたアクリルゴムＦを使用し、ＦＥＦカーボンブラックの添加量を６０部とし、ヘキサメチレンジアミンカルバメートおよび１，３−ジ−ｏ−トリルグアニジンに代えて１，３，５−トリアジントリチオール（商品名：ＺＩＳＮＥＴ−Ｆ、三洋化成社製、架橋剤、「ＺＩＳＮＥＴ」は登録商標）０．５部、ジブチルジチオカルバミン酸亜鉛（商品名：ノクセラーＢＺ、大内新興化学工業社製、架橋促進剤）１．５部、ジエチルチオ尿素（商品名：ノクセラーＥＵＲ、大内新興化学工業社製、架橋促進剤）０．３部、およびＮ−（シクロヘキシルチオ）フタルイミド（商品名：リターダーＣＴＰ、大内新興化学工業社製、スコーチ防止剤）０．２部を使用した以外は、実施例１と同様にして、アクリルゴム組成物を調製し、アクリルゴム架橋物を得て、同様に測定、評価を行った。結果を表１Ｂに示す。【０１７７】
（実施例７）
ＦＥＦカーボンブラックの添加量を８０部とし、ポリエーテルエステル系可塑剤（商品名：アデカサイザーＲＳ７３５、アデカ社製、可塑剤）２０部をさらに使用した以外は、実施例４と同様にして、アクリルゴム組成物を調製し、アクリルゴム架橋物を得て、同様に測定、評価を行った。結果を表１Ｂに示す。【０１７８】
（比較例１）
製造例１で得られたアクリルゴムＡに代えて製造例７で得られたアクリルゴムＧを使用した以外は、実施例１と同様にして、アクリルゴム組成物を調製し、アクリルゴム架橋物を得て、同様に測定、評価を行った。結果を表１Ａに示す。【０１７９】
（比較例２）
製造例１で得られたアクリルゴムＡに代えて製造例８で得られたアクリルゴムＨを使用した以外は、実施例１と同様にして、アクリルゴム組成物を調製し、アクリルゴム架橋物を得て、同様に測定、評価を行った。結果を表１Ａに示す。【０１８０】
（比較例３）
製造例４で得られたアクリルゴムＤに代えて製造例９で得られたアクリルゴムＩを使用した以外は、実施例４と同様にして、アクリルゴム組成物を調製し、アクリルゴム架橋物を得て、同様に測定、評価を行った。結果を表１Ａに示す。【０１８１】
（比較例４）
製造例５で得られたアクリルゴムＥに代えて製造例１０で得られたアクリルゴムＪを使用した以外は、実施例５と同様にして、アクリルゴム組成物を調製し、アクリルゴム架橋物を得て、同様に測定、評価を行った。結果を表１Ｂに示す。【０１８２】
（比較例５）
製造例６で得られたアクリルゴムＦに代えて製造例１１で得られたアクリルゴムＫを使用した以外は、実施例６と同様にして、アクリルゴム組成物を調製し、アクリルゴム架橋物を得て、同様に測定、評価を行った。結果を表１Ｂに示す。【０１８３】
（比較例６）
製造例４で得られたアクリルゴムＤに代えて製造例９で得られたアクリルゴムＩを使用した以外は、実施例７と同様にして、アクリルゴム組成物を調製し、アクリルゴム架橋物を得て、同様に測定、評価を行った。結果を表１Ｂに示す。【０１８４】
【表１Ａ】
2018117037.tif 000004
【表１Ｂ】
2018117037.tif 000005
【０１８５】
表１Ａ及び表１Ｂに示すように、アクリル酸エステル単量体と側鎖に架橋性基を有する架橋性単量体由来の構成単位とを含有し、重量平均分子量を１，０００，０００〜４，０００，０００に調整し、かつオリゴマー量を５％以下に調整されたアクリルゴムの架橋物（実施例１〜７）は、伸びおよび耐圧縮永久歪性を維持しながら、引張強度が高いものであった。【０１８６】
また、アクリルゴム組成物において充填材（カーボンブラック）の添加量を増加させることにより、アクリルゴムの架橋物の耐圧縮永久歪性がさらに向上するものとなった（実施例７）。【０１８７】
以上、本実施形態の実施形態について実施例を挙げて説明したが、本実施形態は特定の実施形態、実施例に限定されるものではなく、特許請求の範囲に記載された発明の範囲内において、種々の変形、変更が可能である。【０１８８】
本国際出願は２０１６年１２月２２日に出願された日本国特許出願２０１６-２５０１７９号に基づく優先権を主張するものであり、その全内容をここに援用する。
【国際調査報告】
2018117037.tif 000008
2018117037.tif 000009